(57)【特許請求の範囲】
【請求項１】
１００ｎｍ未満の厚さの金属酸化物活性層を有する半導体装置の製造方法であって、上部主要表面および下部主要表面を具備する前記金属酸化物活性層は、酸化亜鉛（ＺｎＯ），インジウム酸化亜鉛（ＩｎＺｎＯ），および，インジウム亜鉛ガリウム酸化物（ＩｎＺｎＧａＯ）のうちの１つを含み、前記下部主要表面および前記上部主要表面は、それぞれ複数の下部および上部界面を形成するための接合状態にある材料を有し、前記複数の下部および上部界面は、ソースおよびドレイン接触領域、および、チャネル領域を含み、隣接する金属酸化物活性層内のキャリヤ密度を調整するために界面相互作用を制御する段階を含む製造方法において、
前記金属酸化物活性層のために金属酸化物を選択することにより、および、前記接合状態にある材料のそれぞれのために特定の材料を選択することにより、前記下部界面および前記上部界面内への相互作用を制御する段階であって、前記特定の材料は、Ａｌ２Ｏ３，ＳｉＯ２，ＳｉＮ，ＴａＯ，ＭｇＦ２，ポリイミド，ＢＣＢ，フォトレジストのうちの１つから選択された不活性材料、および、Ａｌ，Ｚｎ，Ｔｉ，Ｔａ，ＩＴＯ，Ｌｉ，Ｍｇのうちの１つから選択された活性材料のうちの１つを含む、段階と、
前記金属酸化物活性層の堆積の直前に実行される、前記接合状態にある材料を形成する下部材料の表面処理によって前記下部界面内への相互作用を制御すること、および、前記金属酸化物活性層上への前記接合状態にある材料の堆積に先立って実行される前記金属酸化物活性層の前記上部主要表面の表面処理によって前記上部界面内への相互作用を制御すること、のうちの１つを実行する段階と、
から構成され、
前記相互作用を制御する段階は、前記ソースおよびドレイン接触領域内の酸素空孔をｃｍ３当り１０１８キャリヤを越えて増加させるために前記キャリヤ密度を調整する段階、および、前記チャネル領域内の酸素空孔をｃｍ３当り１０１８キャリヤ未満に減少させるために前記キャリヤ密度を調整することにより半導体装置の閾値を調整する段階を含む、
ことを特徴とする方法。
【請求項２】
前記下部材料の表面処理によって前記下部界面内への相互作用を制御する段階は、前記下部材料のイオン・スパッタリング、還元ガスおよび酸化ガスのうちの１つを使用するガス処理、ならびに、液体処理のうちの１つを含むことを特徴とする請求項１記載の方法。
【請求項３】
前記金属酸化物活性層の前記上部主要表面の表面処理によって前記上部界面内への相互作用を制御する段階は、還元材料および酸化材料のうちの１つを使用するスパッタ・エッチング法を含むことを特徴とする請求項１記載の方法。
【請求項４】
前記上部界面内への相互作用を制御する段階は、前記金属酸化物活性層上への前記接合状態にある材料の堆積方法を選択する段階をさらに含み、前記選択する段階は、パッシブ方法およびアクティブ方法のうちの１つから選択する段階を含み、前記パッシブ方法は、蒸着、低損傷スパッタリング、溶液に基づく処理、スピン・コーティング、ディッピング、および、プリンティングのうちの１つから選択され、また、前記アクティブ方法は、高温ＣＶＤおよびＰＥＣＶＤのうちの１つから選択されることを特徴とする請求項１記載の方法。
【請求項５】
前記金属酸化物活性層は、厚さ５０ｎｍ未満であることを特徴とする請求項１記載の方法。
【請求項６】
半導体装置の製造方法において、
フレキシブルな基板を提供する段階と、
前記フレキシブルな基板によって支持される１００ｎｍ未満の厚さの金属酸化物活性層を形成する段階であって、上部主要表面および下部主要表面を有する前記金属酸化物活性層は、酸化亜鉛（ＺｎＯ），インジウム酸化亜鉛（ＩｎＺｎＯ），および，インジウム亜鉛ガリウム酸化物（ＩｎＺｎＧａＯ）のうちの１つを含み、前記下部主要表面および前記上部主要表面は、それぞれ複数の下部および上部界面を形成するための接合状態にある材料を有し、前記複数の下部および上部界面は、ソースおよびドレイン接触領域、および、チャネル領域を含み、前記製造方法は、隣接する金属酸化物活性層内のキャリヤ密度を調整するために界面相互作用を制御する段階を含む、段階と、
前記金属酸化物活性層のために金属酸化物を選択することにより、および、前記接合状態にある材料のために特定の材料を選択することにより、前記下部界面および前記上部界面内への相互作用を制御する段階であって、前記接合状態にある材料のための特定の材料は、Ａｌ２Ｏ３，ＳｉＯ２，ＳｉＮ，ＴａＯ，ＭｇＦ２，ポリイミド，ＢＣＢ，フォトレジストのうちの１つから選択された不活性材料、および、Ａｌ，Ｚｎ，Ｔｉ，Ｔａ，ＩＴＯ，Ｌｉ，Ｍｇのうちの１つから選択された活性材料のうちの１つを含む、段階と、
前記金属酸化物活性層の堆積の直前に実行される、前記接合状態にある材料を形成する下部材料の表面処理によって前記下部界面内への相互作用を制御すること、および、前記金属酸化物活性層上への前記接合状態にある材料の堆積に先立って実行される前記金属酸化物活性層の前記上部主要表面の表面処理によって前記上部界面内への相互作用を制御すること、のうちの１つを実行する段階であって、前記下部材料の表面処理によって前記下部界面内への相互作用を制御する段階は、前記下部材料のイオン・スパッタリング、還元ガスおよび酸化ガスのうちの１つを使用するガス処理、および、液体処理のうちの１つを含み、前記金属酸化物活性層の前記上部主要表面の表面処理によって前記上部界面内への相互作用を制御する段階は、還元材料および酸化材料のうちの１つを使用するスパッタ・エッチング法を含む、段階と、
から構成され、
前記相互作用を制御する段階は、前記ソースおよびドレイン接触領域内の酸素空孔をｃｍ３当り１０１８キャリヤを越えて増加させるために前記キャリヤ密度を調整する段階、および、前記チャネル領域内の酸素空孔をｃｍ３当り１０１８キャリヤ未満に減少させるために前記キャリヤ密度を調整することにより前記半導体装置の閾値を調整する段階を含む、
ことを特徴とする方法。
【発明の詳細な説明】
【技術分野】
【０００１】
本発明は、一般に、ＴＦＴ内の金属酸化物半導体フィルムに関し、より詳しくは、金属酸化物フィルムのキャリヤ密度に関する。
【背景技術】
【０００２】
金属酸化物半導体は、高いキャリヤ移動度、光透過性、および低い堆積温度を有することから、強い関心が持たれている。高いキャリヤ移動度によって、より高い周波数またはより高い電流が要求されるような、より高い性能領域への応用が広がる。光透明性によって、ディスプレイおよびセンサ・アクティブ・マトリックス内での光遮蔽の必要が無くなる。低い堆積温度によって、プラスチック基板上のフレキシブルなエレクトロニクスへの応用が可能になる。
【０００３】
金属酸化物半導体のユニークな特徴は次のとおりである。（１）キャリヤ移動度は、フィルムの粒子の大きさにそれほど依存しない。すなわち、高い移動度のアモルファス金属酸化物が可能である。（２）表面準位の密度が低く、ＴＦＴのための容易な電界効果を可能にする。これは、表面準位が水素によってパッシベートされなければならない共有結合の半導体（例えば、Ｓｉまたはａ−Ｓｉ）とは逆である。（３）移動度は、体積キャリヤ密度（volume carrier density）に強く依存する。高性能な応用のために高い移動度を達成するためには、金属酸化物チャネルの体積キャリヤ密度は高くなければならず、また、金属酸化物フィルムの厚さは薄くされなければならない（例えば、＜１００ｎｍ、好ましくは、＜５０ｎｍ）。
【０００４】
伝統的に、金属酸化物中の体積キャリヤ濃度は、酸素空孔(oxygen vacancy)によって制御される。酸素空孔は、（ａ）堆積中の酸素の分圧、（ｂ）高温処理、および、（ｃ）原子価ドーピングによって制御される。しかしながら、チャネルの厚さが非常に薄くなったとき、バルク・キャリア制御は、もはや十分でも有効でもない。
【０００５】
従って、先行技術に内在する、前述のような欠陥および他の欠陥を改善することは、非常に有益であろう。
【発明の概要】
【０００６】
簡潔に述べると、好適な実施例に従って本発明が希求する目的を達成するために、厚さ１００ｎｍ未満の金属酸化物活性層を有する半導体装置の製造に用いられる方法が提供され、その上部主要表面および下部主要表面は、下部界面(underlying interface)および上部界面(overlying interface)を形成するための接合する材料(material in abutting engagement)を有する。その製造方法は、金属酸化物活性層のために金属酸化物を選択することにより、および、接合する材料のために特定の材料を選択することにより、下部界面と上部界面における界面相互作用(interfacial interaction)を制御することを含む。さらに、本方法は、下部界面の成分を形成する下部材料の表面処理によって下部界面内の相互作用を制御する段階、および、金属酸化物層上の材料の堆積に先立って実行される金属酸化物フィルムの表面処理によって上部界面における相互作用を制御する段階、の一方または両方の段階を含む。用語「界面相互作用を制御する」および「界面相互作用」は、本開示において使用されるとき、隣接する半導体材料（金属酸化物）中のキャリヤ密度を制御または調整する行為または相互作用として定義される。
【０００７】
さらに、本発明が希求する目的は、その好適な実施例に従って達成される。フレキシブルな基板上の新規な金属酸化物半導体装置は、厚さ１００ｎｍ未満の金属酸化物活性層を含み、その上部主要表面および下部主要表面は、下部界面および上部界面を形成するための接合する材料を有する。さらに、新規の金属酸化物半導体装置は、下部界面内の相互作用を制御するために下部界面の成分を形成する下部材料の処理された表面、および、上部界面内の相互作用を制御するために金属酸化物層上の材料の堆積に先立って実行される金属酸化物フィルムの処理された表面の一方または両方を含む。
【図面の簡単な説明】
【０００８】
本発明の上述された目的および利点、および、さらなる特定の目的および利点は、好適な実施例に関する以下の詳細な記述および図面によって、当業者には容易に明白になるであろう。
【図１】本発明に従って、上部ゲートおよび下部ソース／ドレインを有するＴＦＴの単純化した層を示す。
【図２】本発明に従って、上部ゲートおよび上部ソース／ドレインを有するＴＦＴの単純化した層を示す。
【図３】本発明に従って、下部ゲートおよび下部ソース／ドレインを有するＴＦＴの単純化した層を示す。
【図４】本発明に従って、下部ゲートおよび上部ソース／ドレインを有するＴＦＴの単純化した層を示す。
【発明を実施するための形態】
【０００９】
薄膜トランジスタ（ＴＦＴ：Ｔｈｉｎ  Ｆｉｌｍ  Ｔｒａｎｓｉｓｔｏｒ）の性能指数は、μＶ／Ｌ２によって定義される。ここで、μは移動度、Ｖは電圧、Ｌはゲート長である。主要な問題点は、最近の金属酸化物半導体材料の進歩によって部分的に改善され、８０ｃｍ２／Ｖ−ｓｅｃと同じくらい高い移動度が実証された。金属酸化物半導体のユニークな特徴のうちの１つは、キャリヤ移動度がフィルムの粒子の大きさにそれほど依存せず、すなわち、高い移動度のアモルファス金属酸化物が可能であるということである。しかしながら、高性能な応用のために必要な高い移動度を達成するために、金属酸化物チャネルの体積キャリヤ密度を高くしなければならず、また、金属酸化物フィルムの厚さを薄くしなければならない（例えば、＜１００ｎｍ、好ましくは、＜５０ｎｍ）。しかしながら、これらの非常に薄いチャネルにとって、下部および上部材料を有する金属酸化物の界面相互作用は、もはや無視できないことが分かった。
【００１０】
界面相互作用の制御は、２つの方法、すなわち、（１）下部構造との相互作用、および、（２）上部構造との相互作用、の一方または両方によって実行することができる。一般に、相互作用は、酸素含有量を有益に変えるために、つまり、キャリヤ密度を有益に変えるために、金属酸化物中の酸素と反応するようにデザインされる。この点に関して、用語「強い相互作用」は、隣接する半導体材料内において、酸素含有量を減少させるか、あるいは、酸素空孔を増加させる、すなわち、キャリヤ密度を増加させるための相互作用として定義される。さらに、好適な実施例では、当該用語は、キャリヤが、ｃｍ３当り１０１８キャリヤを越えるまで増加するように、過度に酸素空孔を増加させる相互作用を意味する。この数は、一般に、例えばソースおよびドレイン端子でのオーム接触を作るために十分であると考えられる。用語「弱い相互作用」は、より少量（ｃｍ３当り１０１８未満のキャリヤ）によって、隣接する半導体材料内において、酸素含有量を増加または減少させる（従って、酸素空孔を減少または増加させる）相互作用として定義され、すなわち、キャリヤ密度を（１０１８／ｃｍ３未満によって）制御する。
【００１１】
ＴＦＴを製造するために、上部および下部構造に関する下記の機能のいずれかまたは全てを使用することができる。例えば、異なる機能が、ＴＦＴの異なる部分あるいは表面上で使用される。異なる機能を使用する例として、弱い相互作用はＴＦＴの閾値を調整するために使用され、また、強い相互作用は、ソース／ドレイン領域の良好なオーム接触のために選択される。上部構造に関して、考えられ得るいくつかの機能は、（１）パッシベーション：弱い相互作用を提供するか、あるいは、相互作用を提供しない；（２）ゲート：弱い相互作用を提供するか、あるいは、相互作用を提供しない；および、（３）ソース／ドレイン：強い相互作用を提供する；を含む。さらに、下部構造に関して、考えられ得るいくつかの機能は、（１）パッシベーション：弱い相互作用を提供するか、あるいは、相互作用を提供しない；（２）ゲート：弱い相互作用を提供するか、あるいは、相互作用を提供しない；および、（３）ソース／ドレイン：強い相互作用を提供する；を含む。ＴＦＴの特定の実施例に必要とされる上部および下部構造の機能は、ＴＦＴの構成に依存する。複数の機能が、上部または下部構造のいずれかに必要とされる場合もある。
【００１２】
一般に、様々な上部または下部界面を形成するため、あるいは、界面相互作用の制御を金属酸化物活性層に提供するために選択される材料のタイプは、最終的な装置の特性を決定するための一つの手段である。例えば、不活性材料は、より弱い相互作用のために選択され、一方、活性材料は、金属酸化物から酸素を奪う（すななち、強い相互作用の）ために選択される。不活性材料の例としては、Ａｌ２Ｏ３，ＳｉＯ２，ＳｉＮ，ポリイミド，ＢＣＢ，フォトレジスト，およびこれらに類似の材料がある。活性材料の例としては、Ａｌ，Ｔｉ，Ｔａ，ＩＴＯ，Ｌｉ，Ｍｇなどがある。さらに、活性層内で使用される特定の金属酸化物が、特定の特性を提供するために選択される。使用される金属酸化物の例としては、酸化亜鉛（ＺｎＯ），インジウム酸化亜鉛（ＩｎＺｎＯ），インジウム亜鉛ガリウム酸化物（ＩｎＺｎＧａＯ），および，これらに類似の材料、または、これらの組合せが含まれる。
【００１３】
様々な下部成分内で使用される材料の選択に加えて、あるいは、材料の選択に替えて、界面での下部材料の表面処理が、金属酸化物フィルムの堆積の直前に実行される。実行可能ないくつかの典型的な表面処理は、（ａ）酸素が豊富な、または、酸素が不足した表面を生成するための下部材料のイオン・スパッタリングを含む。酸素を濃縮する処理の例は、Ｏ（酸素イオン）を用いた表面処理であり、また、酸素を還元する処理の例は、低エネルギーＡｒまたは水素イオンである。表面処理は、（ｂ）ガス処理を含み、それは、Ｈ２のような還元ガスを使用するか、あるいは、Ｏ２のような酸化ガスを使用するかのいずれかである。表面処理は、（ｃ）液体処理を含み、それは、亜鉛化(zincation)プロセスが、ソース／ドレイン領域の下の金属酸化物を用いて表面の反応度を増強するために使用されるか、あるいは、Ｈ２Ｏ２のような酸化液が、酸素が豊富な表面を準備するために使用されるか、あるいは、酸素不足または酸素を引きつけるような溶液が、酸素が貧しい表面を準備するために使用されるかである。上記の各例において、処理は、キャリヤ濃度を減少することができるような酸素の豊富な環境、あるいは、酸素を除去し、かつ、金属酸化物内のキャリヤ濃度を増強するような還元環境を生成するためにデザインされる。
【００１４】
上部構造に関する様々なオプションあるいは決定には、上部構造のための材料の選択が含まれる。この選択過程において、不活性材料の例としては、Ａｌ２Ｏ３，ＳｉＯ２，ＳｉＮ，ＴａＯ，ＭｇＦ２，ポリイミド，ＢＣＢ，フォトレジスト、およびこれらに類似の材料が含まれ、また、活性材料の例としては、Ａｌ，Ｚｎ，Ｔｉ，Ｍｇ，Ｔａ，ＩＴＯなどが含まれる。使用される材料選択に加えて、または、材料選択に替えて、金属酸化物フィルムの表面処理が、金属酸化物層上の任意の成分の堆積の直前に実行される。実行可能な典型的な表面処理のいくつかには、ＡｒまたはＨを用いて還元する、あるいは、Ｏあるいは他の酸化ガスを用いて酸化するような、スパッタ・エッチング法を含む。使用される材料の選択および／または金属酸化物フィルムの表面処理に加えて、あるいは、それに替えて、上部材料の堆積方法は効果を有する。使用可能な典型的な堆積方法としては、蒸着、低損傷スパッタリング、溶液に基づく処理（例えば、スピン・コーティング、ディッピング、プリンティング等）のようなパッシブな方法、および、高温ＣＶＤ、ＰＥＣＶＤ等のようなアクティブな方法が含まれる。上記の各オペレーションにおいて、処理または隣接する材料は、金属酸化物内の酸素を増加させるためにデザインされ、従って、キャリヤ濃度を減少させ、あるいは、金属酸化物内の酸素を減少させ、従って、金属酸化物内のキャリヤ濃度を増強させる。
【００１５】
このように、薄膜金属酸化物活性層を有する半導体装置の製造において、界面相互作用の制御は、（１）下部構造との相互作用、および、（２）上部構造との相互作用、の２つの方法のいずれか一方または両方によって実行することができる。金属酸化物層の下部表面との界面相互作用の制御は、様々な下部成分（さらに、使用される金属酸化物）内で使用される材料の選択、および、下部材料の表面処理の少なくとも１つによって実行することができる。金属酸化物層の上部表面との界面相互作用の制御は、上部構造（さらに、使用される金属酸化物）のための材料選択、金属酸化物層上の任意の成分への堆積の直前に実行される金属酸化物フィルムの表面処理、および、上部材料のための堆積方法の選択、のうちの少なくとも１つによって実行することができる。従って、金属酸化物内の酸素含有量は、変更され、また、キャリヤ濃度は、希望する機能（例えば、オーム接触、ショトキー接触、チャネル伝導など）に従って変更される。
【００１６】
さて、図面に移り、図１は、本発明に従って、ＴＦＴ１０の一実施例における単純化した層を示す。ＴＦＴ１０は、基板１２を含み、それは、プラスチックのような可撓性材料、または他の適切な材料である。下部構造の機能に関する上記の記述によれば、基板１２はパッシベーション材料であると考えられるが、もし必要であれば、追加または代替のパッシベーションとして、緩衝材をオプションとして含んでもよい（これが存在する場合は、基板１２の一部であると考えられる）。ソース１３およびドレイン１４は、任意の周知の方法を用いて、間隔を空けた配置で、基板１２の上部表面内または上部表面上（ここでは、一般的に「上部表面上」と称する。）に形成される。金属酸化物フィルム１６は、ソース１３およびドレイン１４の両方およびそれらの間のスペースの上に部分的に重なるような関係で形成される。金属酸化物フィルム１６は、ソース／ドレインの成分間にキャリヤを導く活性層であることが理解されるであろう。さらに、金属酸化物層１６は、１００ｎｍ未満、好ましくは、５０ｎｍ未満の厚さである。薄いゲート誘電層１７は、金属酸化物フィルム１６の上に重なるような関係で形成され、また、ゲート・スタック１８は、ソース１３とドレイン１４との間のスペースの上に重なるような関係で、ゲート誘電層１７上に配置される。従って、ＴＦＴ１０は、上部ゲート、下部ソース／ドレイン型の装置である。
【００１７】
図２は、本発明に従って、ＴＦＴ２０の他の実施例における単純化した層を示す。ＴＦＴ２０は、基板２２を含み、それは、プラスチックのような可撓性材料、または、他の適切な材料である。下部構造の機能に関する上記の記述によれば、基板２２はパッシベーション材料であると考えられるが、もし必要であれば、追加または代替のパッシベーションとして緩衝材をオプションとして含んでもよい（これが存在する場合は、基板２２の一部であると考えられる）。金属酸化物フィルム２６は、基板２２上に堆積され、また、ソース２３およびドレイン２４は、上部表面上で間隔を空けた配置を形成するように、金属酸化物フィルム２６の上部表面の上に部分的に重なるような関係で形成される。薄いゲート誘電性層２７は、ゲート２３とドレイン２４との間のスペース内の金属酸化物フィルム２６、および、そのスペースに隣接するゲート２３およびゲート２４の部分の上に重なるような関係で形成される。ゲート・スタック２８は、ソース２３とドレイン２４との間のスペースの上に重なるような関係で、ゲート誘電層２７上に配置される。従って、ＴＦＴ２０は、上部ゲート、上部ソース／ドレイン型の装置である。
【００１８】
図３は、本発明に従って、ＴＦＴ３０の他の実施例における単純化した層を示す。ＴＦＴ３０は、基板３２を含み、それは、プラスチックのような可撓性材料、または他の適切な材料である。下部構造の機能に関する上記の記述によれば、基板３２はパッシベーション材料であると考えられる。ゲート・スタック３８は、任意の適切かつ確立された方法によって、基板３２内に形成される。薄いゲート誘電層３７は、ゲート・スタック３８およびそれを包囲する基板３２の領域の上に重なるような関係で形成される。ソース３３およびドレイン３４は、任意の周知の方法を用いて、間隔を空けた配置で、ゲート誘電層３７の上部表面内または上部表面上（ここでは一般に「上部表面上」と称する。）に形成される。金属酸化物フィルム３６は、ソース３３およびドレイン３４の両方およびそれらの間のスペースの上に部分的に重なるような関係で形成される。パッシベーション層３９は、本発明に従って、金属酸化物フィルム３６上に形成される。従って、ＴＦＴ３０は、下部ゲート、下部ソース／ドレイン型の装置である。
【００１９】
図４は、本発明に従って、ＴＦＴ４０の他の実施例における単純化した層を示す。ＴＦＴ４０は基板４２を含み、それは、プラスチックのような可撓性材料または他の適切な材料である。下部構造の機能に関する上記の記述によれば、基板４２はパッシベーション材料であると考えられる。ゲート・スタック４８は、任意の適切かつ確立された方法によって、基板４２内に形成される。薄いゲート誘電層４７は、ゲート・スタック４８およびそれを包囲する基板４２の領域の上に重なるような関係で形成される。金属酸化物フィルム４６は、ゲート・スタック４８およびその包囲領域の上に重なるような関係でゲート誘電層４７上に形成される。ソース４３およびドレイン４４は、ゲート・スタック４８の上に重なる上部表面上にそれらの間隔を画定するために、金属酸化物フィルム４６の上部表面の上に部分的に重なるような関係で形成される。パッシベーション層４９は、本発明に従って、金属酸化物フィルム４６の露出部分、およびソース４３およびドレイン４４の周囲部分上に形成される。従って、ＴＦＴ４０は下部ゲート、上部ソース／ドレイン型の装置である。
【００２０】
図１−図４に示されたＴＦＴの４つの実施例は、選択可能な異なる配置の例である。各実施例において、半導体装置は、１００ｎｍ未満の厚さ、好ましくは５０ｎｍ未満の厚さの金属酸化物活性層を有し、それは、上部主要表面および下部主要表面を有し、上部主要表面および下部主要表面は、下部界面および上部界面を形成するための接合する材料を有する。各実施例あるいは構成において、金属酸化物活性層内の界面相互作用を制御するために、製造中に様々な選択および手順を用いることができる。一般に、製造方法は、金属酸化物活性層のために金属酸化物を選択することにより、また、接合する材料のために特定の材料を選択することにより、下部界面と上部界面との界面相互作用を制御することを含む。さらに、本方法は、下部界面の成分を形成する下部材料の表面処理によって下部界面内の相互作用を制御すること、あるいは、金属酸化物層上の材料の堆積に先立って実行される金属酸化物フィルムの表面処理によって上部界面内の相互作用を制御すること、のいずれか一方または両方を実行することを含む。
【００２１】
さらに、本発明に従って構築された最終装置は、製造された構造が界面相互作用を制御し、非常に薄い金属酸化物活性層の動作、ひいては最終装置の特性および動作を改善するので、斬新である。従って、より高い体積キャリヤ濃度を有する金属酸化物半導体装置を製造するための新規かつ改善された方法が開示された。さらに、新規かつ改善された金属酸化物半導体装置が開示され、そこでは、金属酸化物チャネルのキャリヤ密度が高く、そして、金属酸化物の厚さは小さく、１００ｎｍ未満の厚さ、好ましくは５０ｎｍ未満の厚さである。
【００２２】
例示目的のためにここで選択された実施例に対して、当業者であれば、様々な変更および修正を容易に想起することができるであろう。そのような修正およびバリエーションは、本発明の精神から逸脱しない限り、本発明の範囲内に包含されるとみなされ、以下の請求項の公平な解釈によってのみ評価される。
【００２３】
本発明は、当業者が理解および実施することができるような明瞭かつ簡潔な用語によって、完全に記述された。
【図１】
0005926052.tif 000002
【図２】
0005926052.tif 000003
【図３】
0005926052.tif 000004
【図４】
0005926052.tif 000005